(57)【要約】    【課題】  布状の繊維製品からなる衣類等の対象物又はその他の対象物にホログラムを備えた図柄を形成するためのホログラム図柄形成用転写シート及びその製法、並びに、そのホログラム図柄形成用転写シートを用いてホログラム図柄保有体を製造する方法の提供。    【解決手段】  シート状の基材の所定面の全部又は部分にホログラム形成層を形成する。ホログラム形成層における基材とは逆の側における全部又は部分に、目的とするホログラムの微細凹凸による記録が反転した反転凹凸記録部を有する。ホログラム形成層の反転凹凸記録部を有する側における反転凹凸記録部の少なくとも一部を含む部分又は全部と図柄形成層を積層させる。ホログラム形成層と図柄形成層の間には剥離性があり、ホログラム形成層と図柄形成層が剥離することにより、剥離により形成された図柄形成層の表面部に微細凹凸によるホログラム記録部を有する図柄が表れる。【選択図】      なし【特許請求の範囲】
【請求項１】
シート状の基材とホログラム形成層と図柄形成層を有するホログラム図柄形成用転写シートであって、
前記基材の所定面の全部又は部分に前記ホログラム形成層が形成され、
前記ホログラム形成層は、基材とは逆の側における全部又は部分に、目的とするホログラムの微細凹凸による記録が反転した反転凹凸記録部を有し、
そのホログラム形成層の前記反転凹凸記録部を有する側における反転凹凸記録部の少なくとも一部を含む部分又は全部と前記図柄形成層が積層し、
前記ホログラム形成層と図柄形成層の間には剥離性があり、
ホログラム形成層と図柄形成層が剥離することにより、剥離により形成された図柄形成層の表面部に微細凹凸によるホログラム記録部を有する図柄が表れることを特徴とするホログラム図柄形成用転写シート。
【請求項２】
隠蔽層を、図柄形成層におけるホログラム形成層とは逆の側に有する請求項１記載のホログラム図柄形成用転写シート。
【請求項３】
接着層を、図柄形成層におけるホログラム形成層とは逆の側に有する請求項１記載のホログラム図柄形成用転写シート。
【請求項４】
隠蔽層を、図柄形成層と接着層の間に有する請求項３記載のホログラム図柄形成用転写シート。
【請求項５】
上記基材が耐熱性を有するシート状をなし、
上記接着層は、対象物に当接した状態で、シート状の基材のホログラム形成層とは逆の側から加熱押圧されることにより、その接着層が前記対象物に融着し、冷却によりその接着層が対象物に固定し得るものである請求項３又は４記載のホログラム図柄形成用転写シート。
【請求項６】
基材とホログラム形成層が一体として図柄形成層と剥離し得るものである請求項１乃至５の何れか１項に記載のホログラム図柄形成用転写シート。
【請求項７】
全体として可撓性のシート状をなす請求項１乃至６の何れか１項に記載のホログラム図柄形成用転写シート。
【請求項８】
シート状の基材の所定面の全部又は部分に、基材とは逆の側における全部又は部分に目的とするホログラムの微細凹凸による記録が反転した反転凹凸記録部を有するホログラム形成層を形成する工程と、
そのホログラム形成層の前記反転凹凸記録部を有する側における反転凹凸記録部の少なくとも一部を含む部分又は全部に、図柄形成層を積層させる工程を有し、
前記ホログラム形成層と図柄形成層の間には剥離性があり、
ホログラム形成層と図柄形成層が剥離することにより、剥離により形成された図柄形成層の表面部に微細凹凸によるホログラム記録部を有する図柄が表れるホログラム図柄形成用転写シートを製造するホログラム図柄形成用転写シートの製法。
【請求項９】
上記図柄形成層におけるホログラム形成層とは逆の側に接着層を設ける工程を有する請求項８記載のホログラム図柄形成用転写シートの製法。
【請求項１０】
上記基材が耐熱性を有するシート状をなし、
上記接着層は、対象物に当接した状態で、シート状の基材のホログラム形成層とは逆の側から加熱押圧されることにより、その接着層が前記対象物に融着し、冷却によりその接着層が対象物に固定し得るものである請求項９記載のホログラム図柄形成用転写シートの製法。
【請求項１１】
基材とホログラム形成層が一体として図柄形成層と剥離し得るものである請求項８乃至１０の何れか１項に記載のホログラム図柄形成用転写シートの製法。
【請求項１２】
請求項１又は２記載のホログラム図柄形成用転写シートを、基材とは逆の側において物品に固定する工程と、
前記基材とホログラム形成層を前記図柄形成層から分離してホログラム形成層を図柄形成層から剥離させ、ホログラム形成層が脱離した図柄形成層を保有した物品を得る工程を有し、
前記剥離によって、剥離により形成された図柄形成層の表面部に微細凹凸によるホログラム記録部を有する図柄が表れることを特徴とするホログラム図柄保有体の製法。
【請求項１３】
請求項５記載のホログラム図柄形成用転写シートを、接着層が物品に当接した状態でシート状の基材のホログラム形成層とは逆の側から加熱押圧することにより、接着層を前記物品に融着させる工程と、
融着した接着層が冷却により固化して前記物品に固定する工程と、
前記基材とホログラム形成層を前記図柄形成層から分離してホログラム形成層を図柄形成層から剥離させ、ホログラム形成層が脱離した図柄形成層を保有した物品を得る工程を有し、
前記剥離によって、剥離により形成された図柄形成層の表面部に微細凹凸によるホログラム記録部を有する図柄が表れることを特徴とするホログラム図柄保有体の製法。
【発明の詳細な説明】
【技術分野】
【０００１】
本発明は、布状の繊維製品からなる衣類等の対象物、またはその他の対象物にホログラムを備えた図柄を形成するためのホログラム図柄形成用転写シート及びその製法、並びに、そのホログラム図柄形成用転写シートを用いてホログラムを備えた図柄を形成するホログラム図柄保有体を製造するホログラム図柄保有体の製法に関する。
【背景技術】
【０００２】
従来、衣類等を構成する布状の繊維製品（一般には、染色等により着色された繊維製品）に対し図柄を形成する手段としては、大きく分けて２通りの手法が知られている。１つ目として、前記繊維製品上に隠蔽性を有する着色インクを繊維製品に捺染して図柄を形成する、または前記繊維製品上に隠蔽性を有する白色インクで隠蔽層を形成し、その隠蔽層上に着色インクを捺染して積層することにより図柄を形成する直接捺染法。２つ目として、耐熱性のある紙または合成樹脂フィルムからなるベースシート上に剥離層、図柄層、及び接着層をこの順に積層して転写シートを作成し、前記繊維製品上に熱プレス機やアイロンにより転写シートの接着層を熱圧着させて図柄を転写形成した後、ベースシートを剥離する熱転写法が知られている。
【０００３】
直接捺染法は、各繊維製品に対しそれぞれ捺染作業を行って図柄を形成しなければならないので効率が良いとは言えず、しかも作業に熟練を要した。
【０００４】
一方、熱転写法の場合、印刷機を用いてベースシート上に樹脂インクにより剥離層、図柄層、及び接着層を順に印刷することにより容易に転写シートを作成することができ、１枚のベースシート上に多数の剥離層、図柄層、及び接着層を一度に形成してベースシートを切離することにより多数の転写シートを得ることもできる。しかも、その転写シートを用いて前記繊維製品上に熱プレス機やアイロンにより接着層を熱圧着させることにより、繊細且つ鮮明でしかも強固な図柄を効率よく転写形成することができる（特開平５−２８７６８６号公報）。
【０００５】
近年、得られる図柄への偽造防止や意匠性付与としてホログラムを有する熱転写シートが普及している。ホログラムとは、光の干渉を利用して立体画像や特殊な装飾画像を表現し得る優れた装飾性効果を有しており、意匠性、偽造防止性といった付加価値を高めることが可能となり、なかでも偽造防止を目的としたクレジットカードや有価証券などに使用する技術が提案されている。
【０００６】
特開平９−３１１６１６号公報記載の技術は、基材、剥離層、ホログラム形成層、光反射層、接着層を備えてなる転写シートであって、透明性材料もしくは金属を成膜してなるホログラム形成層に図柄を形成する技術であるため、任意の多色図柄上へホログラムを形成することはできない。また、洗濯などによりホログラム形成層が脱落するため、堅牢性が十分でない。
【０００７】
特開２００９−８３９号公報記載の技術は、基材、画像形成層、ホログラム層、ヒートシール層を有する転写シートであって、被転写対象部に転写した場合、被転写体上にヒートシール層、ヒートシール層上にホログラム層、ホログラム層上に画像が形成される技術であるが、画像の下にホログラム層が形成されるため、画像形成層自体はホログラム模様を有しない。
【０００８】
特許第４９８５１３７号公報記載の技術は、基材、剥離性保護層、ホログラム層、ヒートシール層、画像形成層が順に積層される転写箔であり、衣類等を構成する布状の繊維製品に転写した際に得られる画像にはホログラムが形成されてなるが、ホログラム層が転写形成されているため、衣類等の繊維製品の伸縮性や可撓性、洗濯や摩擦などの外部応力によってホログラム模様が維持できない。
【０００９】
以上のように、ホログラムを備えた１色または２色以上の図柄を形成する手法は未だ不十分であることから、衣類等を構成する布状の繊維製品に対し堅牢性に優れた偽造防止や意匠性付与といった付加価値のある図柄を形成する転写シートの開発が待たれている。
【先行技術文献】
【特許文献】
【００１０】
【特許文献１】特開平５−２８７６８６号公報
【特許文献２】特開平９−３１１６１６号公報
【特許文献３】特開２００９−８３９号公報
【特許文献４】特許第４９８５１３７号公報
【発明の概要】
【発明が解決しようとする課題】
【００１１】
本発明の課題は、布状の繊維製品からなる衣類等の対象物、またはその他の対象物にホログラムを備えた図柄を堅牢性に優れた状態で形成するためのホログラム図柄形成用転写シート及びその製法、並びに、そのホログラム図柄形成用転写シートを用いてホログラム図柄保有体を製造するホログラム図柄保有体の製法を提供することにある。
【課題を解決するための手段】
【００１２】
本発明者らは、上記の課題を解決するために鋭意研究したところ、基材上にホログラムの微細凹凸による記録が反転した反転凹凸記録部を有するホログラム形成層と図柄形成層が積層したホログラム図柄形成用転写シートにおいて、ホログラム形成層と図柄形成層が剥離することにより、剥離により形成された表面部にホログラムが微細凹凸により記録されたホログラム記録部を有する図柄形成層による図柄が表れることを見出し、更に研究を重ねて本発明に完成するに至った。
【００１３】
本発明のホログラム図柄形成用転写シート及びその製法並びにホログラム図柄保有体の製法は、次のように表すことができる。
【００１４】
(1) シート状の基材とホログラム形成層と図柄形成層を有するホログラム図柄形成用転写シートであって、
前記基材の所定面の全部又は部分に前記ホログラム形成層が形成され、
前記ホログラム形成層は、基材とは逆の側における全部又は部分に、目的とするホログラムの微細凹凸による記録が反転した反転凹凸記録部を有し、
そのホログラム形成層の前記反転凹凸記録部を有する側における反転凹凸記録部の少なくとも一部を含む部分又は全部と前記図柄形成層が積層し、
前記ホログラム形成層と図柄形成層の間には剥離性があり、
ホログラム形成層と図柄形成層が剥離することにより、剥離により形成された図柄形成層の表面部に微細凹凸によるホログラム記録部を有する図柄が表れることを特徴とするホログラム図柄形成用転写シート。
【００１５】
ホログラム図柄形成用転写シートを、図柄形成層のホログラム形成層とは逆の側において対象物に固定し、基材とホログラム形成層を図柄形成層から分離してホログラム形成層と図柄形成層を剥離させることにより、剥離により形成された図柄形成層の表面部に微細凹凸によるホログラム記録部を有する図柄が、その図柄形成層の裏面側において対象物に対し固定された状態で得られる。
【００１６】
ホログラム形成層が剥離した図柄形成層は、その表面部にホログラム記録部を有するので、図柄形成層による図柄とホログラムの再生像が何れも鮮明に表れる。
【００１７】
また、図柄形成層におけるホログラム記録部は、ホログラム形成層における反転凹凸記録部の微細凹凸に図柄形成層が積層することにより形成され、ホログラム形成層が剥離することにより、剥離により形成される図柄形成層の表面部に表れるものであるため、積層したホログラム形成層と図柄形成層が剥離するまで、図柄形成層におけるホログラム記録部、すなわち微細凹凸により記録されたホログラムは保護される。そのため、ホログラム形成層と図柄形成層が積層した状態のホログラム図柄形成用転写シートが、図柄形成層を対象物に固定する上で或いはその他の様々な取り扱い上、積層方向の加圧や加熱を始めとする種々の力や温度変化を受けることによっても、ホログラム形成層が剥離することにより図柄形成層の表面部に表れるホログラムが微細凹凸により記録されたホログラム記録部が損傷を受けることが可及的に防がれる。
【００１８】
更に、ホログラム記録部は、ホログラム形成層の反転凹凸記録部に図柄形成層が積層して形成され、ホログラム形成層の剥離により形成される図柄形成層の表面部に表れるものであるため、ホログラム記録部に特別な機能を有する材料を用いる必要がなく、所望の堅牢性や図柄表現等を実現し得る材料により図柄形成層の一部として形成することができる。
【００１９】
(2) 隠蔽層を、図柄形成層におけるホログラム形成層とは逆の側に有する(1)記載のホログラム図柄形成用転写シート。
【００２０】
隠蔽層を図柄形成層におけるホログラム形成層とは逆の側に有するものとすることにより、図柄形成層による図柄の鮮明性及びホログラム模様の視認性を向上させることができる。
【００２１】
(3) 接着層を、図柄形成層におけるホログラム形成層とは逆の側に有する(1)記載のホログラム図柄形成用転写シート。
【００２２】
図柄形成層のホログラム形成層とは逆の側に（必要であれば他の層等を介して）有する接着層により、ホログラム図柄形成用転写シートを対象物に接合させ、ホログラム形成層と図柄形成層を剥離させることにより、剥離により形成された図柄形成層の表面部に微細凹凸によるホログラム記録部を有する図柄が、その図柄形成層の裏面側に位置する接着層において対象物に対し固定された状態で得られる。
【００２３】
(4) 隠蔽層を、図柄形成層と接着層の間に有する(3)記載のホログラム図柄形成用転写シート。
【００２４】
隠蔽層を図柄形成層と接着層の間に有するものとすることにより、図柄形成層による図柄の鮮明性及びホログラム模様の視認性を向上させることができる。
【００２５】
(5) 上記基材が耐熱性を有するシート状をなし、
上記接着層は、対象物に当接した状態で、シート状の基材のホログラム形成層とは逆の側から加熱押圧されることにより、その接着層が前記対象物に融着し、冷却によりその接着層が対象物に固定し得るものである(3)又は(4)記載のホログラム図柄形成用転写シート。
【００２６】
ホログラム図柄形成用転写シートの接着層が対象物に当接した状態で、シート状の基材のホログラム形成層とは逆の側からその転写シートを対象物に対し加熱押圧することにより接着層を対象物に融着させ、次いで自然冷却又はその他の冷却により接着層が固化することにより、その接着層を対象物に固定させることができる。
【００２７】
次いで、基材とホログラム形成層を図柄形成層から分離してホログラム形成層と図柄形成層を剥離させることにより、剥離により形成された図柄形成層の表面部に微細凹凸によるホログラム記録部を有する図柄が、その図柄形成層の裏面側に位置する接着層において対象物に対し固定された状態で得られる。
【００２８】
(6) 基材とホログラム形成層が一体として図柄形成層と剥離し得るものである(1)乃至(5)の何れかに記載のホログラム図柄形成用転写シート。
【００２９】
基材とホログラム形成層が一体として図柄形成層と剥離し得るものであることが好ましい。
【００３０】
(7) 全体として可撓性のシート状をなす(1)乃至(6)の何れかに記載のホログラム図柄形成用転写シート。
【００３１】
(8) シート状の基材の所定面の全部又は部分に、基材とは逆の側における全部又は部分に目的とするホログラムの微細凹凸による記録が反転した反転凹凸記録部を有するホログラム形成層を形成する工程と、
そのホログラム形成層の前記反転凹凸記録部を有する側における反転凹凸記録部の少なくとも一部を含む部分又は全部に、図柄形成層を積層させる工程を有し、
前記ホログラム形成層と図柄形成層の間には剥離性があり、
ホログラム形成層と図柄形成層が剥離することにより、剥離により形成された図柄形成層の表面部に微細凹凸によるホログラム記録部を有する図柄が表れるホログラム図柄形成用転写シートを製造するホログラム図柄形成用転写シートの製法。
【００３２】
この製法により、本発明のホログラム図柄形成用転写シートを製造することができる。
【００３３】
(9) 上記図柄形成層におけるホログラム形成層とは逆の側に接着層を設ける工程を有する(8)記載のホログラム図柄形成用転写シートの製法。
【００３４】
図柄形成層におけるホログラム形成層とは逆の側に（必要であれば他の層等を介して）接着層を有するホログラム図柄形成用転写シートを製造することができる。
【００３５】
(10) 上記基材が耐熱性を有するシート状をなし、
上記接着層は、対象物に当接した状態で、シート状の基材のホログラム形成層とは逆の側から加熱押圧されることにより、その接着層が前記対象物に融着し、冷却によりその接着層が対象物に固定し得るものである(9)記載のホログラム図柄形成用転写シートの製法。
【００３６】
(11) 基材とホログラム形成層が一体として図柄形成層と剥離し得るものである(8)乃至(10)の何れかに記載のホログラム図柄形成用転写シートの製法。
【００３７】
(12) 上記(1)又は(2)記載のホログラム図柄形成用転写シートを、基材とは逆の側において物品に固定する工程と、
前記基材とホログラム形成層を前記図柄形成層から分離してホログラム形成層を図柄形成層から剥離させ、ホログラム形成層が脱離した図柄形成層を保有した物品を得る工程を有し、
前記剥離によって、剥離により形成された図柄形成層の表面部に微細凹凸によるホログラム記録部を有する図柄が表れることを特徴とするホログラム図柄保有体の製法。
【００３８】
上記(1)又は(2)記載のホログラム図柄形成用転写シートを、図柄形成層のホログラム形成層とは逆の側において物品（対象物）に固定し、基材とホログラム形成層を図柄形成層から分離してホログラム形成層と図柄形成層を剥離させることにより、剥離により形成された図柄形成層の表面部に微細凹凸によるホログラム記録部を有する図柄が、その図柄形成層の裏面側において物品に固定された状態（図柄形成層の裏面と物品の間に隠蔽層等が介在していてもよい）のホログラム図柄保有体が得られる。
【００３９】
ホログラム形成層が剥離した図柄形成層は、その表面部にホログラム記録部を有するので、図柄形成層による図柄とホログラムの再生像が何れも鮮明に表れる。
【００４０】
また、図柄形成層におけるホログラム記録部は、ホログラム形成層における反転凹凸記録部の微細凹凸に図柄形成層が積層することにより形成され、ホログラム形成層が剥離することにより、剥離により形成される図柄形成層の表面部に表れるものであるため、積層したホログラム形成層と図柄形成層が剥離するまで、図柄形成層におけるホログラム記録部、すなわち微細凹凸により記録されたホログラムは保護される。
【００４１】
更に、ホログラム記録部は、ホログラム形成層の反転凹凸記録部に図柄形成層が積層して形成され、ホログラム形成層の剥離により形成される図柄形成層の表面部に表れるものであるため、ホログラム記録部に特別な機能を有する材料を用いる必要がなく、所望の堅牢性や図柄表現等を実現し得る材料により図柄形成層の一部として形成されたものとすることができる。
【００４２】
(13) 上記(5)記載のホログラム図柄形成用転写シートを、接着層が物品に当接した状態でシート状の基材のホログラム形成層とは逆の側から加熱押圧することにより、接着層を前記物品に融着させる工程と、
融着した接着層が冷却により固化して前記物品に固定する工程と、
前記基材とホログラム形成層を前記図柄形成層から分離してホログラム形成層を図柄形成層から剥離させ、ホログラム形成層が脱離した図柄形成層を保有した物品を得る工程を有し、
前記剥離によって、剥離により形成された図柄形成層の表面部に微細凹凸によるホログラム記録部を有する図柄が表れることを特徴とするホログラム図柄保有体の製法。
【００４３】
上記(5)記載のホログラム図柄形成用転写シートを、接着層において物品（対象物）に固定し、ホログラム形成層と図柄形成層を剥離させることにより、剥離により形成された図柄形成層の表面部に微細凹凸によるホログラム記録部を有する図柄が、接着層において固定された状態（図柄形成層と物品の間に隠蔽層等が介在していてもよい）のホログラム図柄保有体が得られる。
【００４４】
ホログラム形成層が剥離した図柄形成層は、その表面部にホログラム記録部を有するので、図柄形成層による図柄とホログラムの再生像が何れも鮮明に表れる。
【００４５】
また、図柄形成層におけるホログラム記録部は、ホログラム形成層における反転凹凸記録部の微細凹凸に図柄形成層が積層することにより形成され、ホログラム形成層が剥離することにより、剥離により形成される図柄形成層の表面部に表れるものであるため、積層したホログラム形成層と図柄形成層が剥離するまで、図柄形成層におけるホログラム記録部、すなわち微細凹凸により記録されたホログラムは保護される。
【００４６】
更に、ホログラム記録部は、ホログラム形成層の反転凹凸記録部に図柄形成層が積層して形成され、ホログラム形成層の剥離により形成される図柄形成層の表面部に表れるものであるため、ホログラム記録部に特別な機能を有する材料を用いる必要がなく、所望の堅牢性や図柄表現等を実現し得る材料により図柄形成層の一部として形成されたものとすることができる。
【発明の効果】
【００４７】
本発明のホログラム図柄形成用転写シートによれば、積層しているホログラム形成層と図柄形成層を剥離させることにより、剥離により形成された図柄形成層の表面部に微細凹凸によるホログラム記録部を有する図柄が得られる。ホログラム形成層が剥離した図柄形成層は、その表面部にホログラム記録部を有するので、図柄形成層による図柄とホログラムの再生像が何れも鮮明に表れる。
【００４８】
また、図柄形成層におけるホログラム記録部は、ホログラム形成層における反転凹凸記録部の微細凹凸に図柄形成層が積層することにより形成され、ホログラム形成層が剥離することにより、剥離により形成される図柄形成層の表面部に表れるものであるため、積層したホログラム形成層と図柄形成層が剥離するまで、図柄形成層におけるホログラム記録部、すなわち微細凹凸により記録されたホログラムは保護される。
【００４９】
更に、ホログラム記録部は、ホログラム形成層の反転凹凸記録部に図柄形成層が積層して形成され、ホログラム形成層の剥離により形成される図柄形成層の表面部に表れるものであるため、ホログラム記録部に特別な機能を有する材料を用いる必要がなく、所望の堅牢性や図柄表現等を実現し得る材料により図柄形成層の一部として形成することができる。
【００５０】
本発明のホログラム図柄形成用転写シートの製法により、本発明のホログラム図柄形成用転写シートを製造することができる。
【００５１】
本発明のホログラム図柄保有体の製法によれば、本発明のホログラム図柄形成用転写シートを用いて、表面部にホログラム記録部を有する図柄形成層を保有するホログラム図柄保有体を製造することができる。
【発明を実施するための形態】
【００５２】
本発明の実施の形態を説明する。
【００５３】
１．ホログラム図柄形成用転写シート
【００５４】
(1) 本発明のホログラム図柄形成用転写シートは、シート状の基材とホログラム形成層と図柄形成層を有する。
【００５５】
本発明のホログラム図柄形成用転写シートは、例えば、シート状の基材とホログラム形成層と図柄形成層をこの順に有するもの、シート状の基材とホログラム形成層と図柄形成層と隠蔽層をこの順に有するもの、シート状の基材とホログラム形成層と図柄形成層と接着層をこの順に有するもの、又は、シート状の基材とホログラム形成層と図柄形成層と隠蔽層と接着層をこの順に有するものとすることができる。
【００５６】
また、前記図柄形成層におけるホログラム形成層とは逆の側に、（必要に応じ他の層を介して）接着層を有するものとすることができる。
【００５７】
更に、染料吸着層、保護層等の補助的な層や機能を追加する層等を、例えば何れかの層に隣接又は付随して有するものとすることができる。
【００５８】
本発明のホログラム図柄形成用転写シートは、全体として可撓性のシート状をなすものであることが好ましいが、必ずしもこれに限るものではない。また、本発明のホログラム図柄形成用転写シートは、図柄形成層による図柄を対象物に対し熱転写等により転写するためのものとすることができるが、必ずしもこれに限るものではない。
【００５９】
(2) 基材
【００６０】
基材はシート状をなすものであり、その所定面の全部又は部分（単一又は複数の部分）にホログラム形成層を形成するためのものである。
【００６１】
シート状の基材としては、所定寸法の長方形シート等の枚葉状をなすものの他、例えば円筒状に巻いたもの（ロール状のシート）のような連続状のシートであってもよい。
【００６２】
シート状の基材は、全体又は少なくともホログラム形成層を形成する所定面が、ホログラム形成層の形成に適した表面平滑性を有するものとすることが望ましい。
【００６３】
シート状の基材（ベースシート）の厚さは、例えば５０乃至２００μｍ程度が好ましいが、これに限るものではない。
【００６４】
またシート状の基材は、ホログラム図柄形成用転写シートが、図柄形成層による図柄を対象物に熱転写等により形成するものである場合は、熱転写等の条件（例えば、転写温度１００乃至２００℃、転写時間２乃至３０秒、転写圧１０乃至５００ｋＰａ）に耐える耐熱性や耐圧性等を有するものとすることができる。
【００６５】
シート状の基材としては、例えば、紙または合成樹脂フィルムをベースシートとして用いることができるが、耐熱性、表面平滑性の点からポリエステルフィルム、ポリイミドフィルムが好ましく、比較的低温での転写にはポリプロピレンフィルム等のポリオレフィンフィルムを用いることができる。
【００６６】
(3) ホログラム形成層
【００６７】
ホログラム形成層は、一方の側における全部又は部分に、反転凹凸記録部を有する。シート状の基材の所定面の全部又は部分にホログラム形成層が形成されるものの場合、ホログラム形成層の基材とは逆の側における全部又は部分に反転凹凸記録部を有する。
【００６８】
反転凹凸記録部は、目的とするホログラムの微細凹凸による記録（目的とする再生像が得られる微細凹凸）が反転したものである。
【００６９】
反転凹凸記録部を有するホログラム形成層は、例えば、アクリレート、メタクリレート、ウレタンアクリレート、エポキシアクリレート等の官能性モノマー又はオリゴマーと増感剤等からなる紫外線硬化性樹脂インキ等により形成することができる。
【００７０】
反転凹凸記録部を有するホログラム形成層は、例えば、前記のような紫外線硬化性樹脂インキ（又はその他の材料）を、シート状の基材の所定面（例えば一方の面）の全部又は部分に塗布することにより、当該所定面にインキ膜を設け、そのインキ膜の表面の全部又は部分に、ホログラムの成型版によるエンボス型を押圧することにより（或いはその他の手段により）、目的とするホログラムの微細凹凸による記録が反転した態様の反転凹凸を設け、その状態でインキ膜に対し紫外線を照射してインキ膜を硬化させ、前記反転凹凸を、硬化した反転凹凸記録部とすることにより、形成することができる。
【００７１】
ホログラム形成層と、そのホログラム形成層の反転凹凸記録部の側に積層される図柄形成層（又は、ホログラム形成層の側に補助的な層として保護層を備えた図柄形成層）との間には、剥離性があることを要する。この剥離性を調整する上で、ホログラム形成層を形成するための紫外線硬化性樹脂インキ（又はその他のホログラム形成層形成材料）には、例えば、シリコーン、フッ素化合物、ＷＡＸ等を配合することができる。
【００７２】
基材とホログラム形成層は、互いに固着性を有する（例えば両者の間に接着性の層［プライマー層］を設けて互いに固着性を有するものとする）こと等により、一体として図柄形成層（又は、ホログラム形成層の側に補助的な層として保護層を備えた図柄形成層）と容易に剥離し得るものであることが好ましい。
【００７３】
(4) 図柄形成層、接着層、隠蔽層、染料吸着層
【００７４】
図柄形成層、接着層、隠蔽層、染料吸着層は、それぞれ、各種樹脂を主成分とし、必要に応じ各種着色剤により着色され、その他の必要な成分を含有し得る材料により形成することができる。
【００７５】
各層の主成分として使用し得る樹脂としては、ポリウレタン樹脂、ポリアクリル酸エステル樹脂、ポリ塩化ビニル樹脂、塩化ビニル／酢酸ビニル共重合樹脂、エチレン／酢酸ビニル共重合樹脂、スチレン／ブタジエン共重合樹脂、ポリエステル樹脂、ナイロン（ポリアミド）樹脂等の合成樹脂を例示することができる。ホログラム形成層の側に補助的な層として保護層を備えた図柄形成層とすることもでき、保護層についても同様の樹脂を主成分として使用することができる。
【００７６】
前記樹脂の選択は、例えば、衣類等の繊維製品若しくはその他の可撓性を有する対象物又はその他の対象物に少なくとも図柄形成層或いは図柄形成層と前記各層の積層体を固定して実用する場合における洗濯堅牢性、摩擦堅牢性、耐光性を始めとする堅牢性の要請等の点から行うことができるが、この点において好ましく使用し得る樹脂としては、脂肪族ウレタン樹脂を挙げることができる。
【００７７】
図柄形成層の主成分を脂肪族ウレタン樹脂とした場合、ホログラム形成層（特に、前記紫外線硬化性樹脂インキが紫外線硬化したホログラム形成層）との剥離性に優れる点においても好ましい。
【００７８】
また、伸縮性や可撓性を有する対象物への図柄形成層等の固定に適したものとする上では、各層の主成分として使用する樹脂の１００％モジュラスは０．５乃至５０ＭＰａの範囲が好ましい。
【００７９】
ホログラム図柄形成用転写シートが、例えば、耐熱性を有するシート状の基材、ホログラム形成層、図柄形成層、隠蔽層及び接着層をこの順に有し、接着層が対象物に当接した状態で、シート状の基材のホログラム形成層とは逆の側から加熱押圧することにより接着層を対象物に融着させ、自然冷却又はその他の冷却により接着層が固化してその接着層を対象物に固定させ、次いで、基材とホログラム形成層を図柄形成層から分離してホログラム形成層と図柄形成層を剥離させることにより、剥離により形成された図柄形成層の表面部に微細凹凸によるホログラム記録部を有する図柄が、その図柄形成層の裏面側に隠蔽層を介して位置する接着層において対象物に対し固定された状態で得るものである場合、その他、図柄形成層等を対象物に熱転写する等、各層が加熱されるものである場合には、熱転写時等の加熱時の各層の安定性を確保する上で、各層の主成分とする脂肪族ウレタン樹脂又はその他の樹脂の軟化点は１００乃至２００℃であるものとすることが望ましい。
【００８０】
接着層にホットメルト接着性を付与する上で用い得るホットメルト樹脂（加熱により融着し、冷却固化により固着する樹脂）としては、ポリウレタン樹脂、ポリエステル樹脂、ナイロン樹脂等の粉末樹脂を用いることが好ましく、これらを混合して用いることもできる。
【００８１】
このような樹脂を用いて各層を形成するには、樹脂を有機溶剤に溶解および／または分散させることにより、或いは、水分散させることにより、又はエマルジョン化することにより、樹脂インキ化して用いることが好ましい。このようなインキにおける他の成分としては、必要な着色剤、硬化剤、増粘剤、消泡剤、可塑剤、体質顔料、酸化防止剤、その他の添加物等を例示することができる。このような樹脂インキを用いて印刷機による印刷或いはコーティングを行うことにより、各層を形成することができる。また、樹脂を用いた各層の形成は、例えば、樹脂を熱溶融させてＴダイ等で押出形成すること等によっても可能である。
【００８２】
図柄形成層については、例えばグラビア印刷方式、オフセット印刷またはスクリーン印刷方式、或いは、ナイフコーティング、コンマコーティングなどによって形成することができる。
【００８３】
隠蔽層、接着層、染料吸着層は、その機能を発揮させる上で厚みが必要であるため、スクリーン印刷やナイフコーティング、コンマコーティング、Ｔダイなどによって形成することが好ましい。
【００８４】
接着層は、例えば、ホットメルト接着性を有する樹脂インキ、又は、ホットメルト樹脂粒子（粒子径が例えば２０乃至８０μｍ程度のもの）を樹脂インキ中に分散させて得たインキにより形成することができる他、樹脂インキにより形成した層上にホットメルト樹脂粒子（粒子径が例えば８０乃至３００μｍ程度のもの）を散布することにより、或いは、これらの樹脂を熱溶融させてＴダイ等で押出形成することにより得ることができる。このようなホットメルト樹脂粒子は、例えば、重合により粒子状に形成することにより、又は、粉砕することにより得ることができる。
【００８５】
(4-1) 図柄形成層
【００８６】
図柄形成層は、図柄及びホログラム記録部を形成するためのものであり、ホログラム形成層の反転凹凸記録部を有する側における反転凹凸記録部の少なくとも一部を含む部分又は全部と図柄形成層を積層することにより形成される。図柄形成層におけるホログラムが微細凹凸により記録されたホログラム記録部は、ホログラム形成層における反転凹凸記録部の微細凹凸に図柄形成層が積層することにより形成され、ホログラム形成層の反転凹凸記録部と図柄形成層が剥離することにより、剥離により形成される図柄形成層の表面部に表れる。なお、ホログラム形成層の側に補助的な層として保護層を備えた図柄形成層とすることもできる。
【００８７】
図柄形成層の形成は、具体的には、例えば、シート状の基材の所定面（例えば基材の一方の面）の全部又は部分に形成されたホログラム形成層の反転凹凸記録部を有する側における反転凹凸記録部の少なくとも一部を含む部分又は全部に、樹脂インキを所望の形状で印刷又はコーティングすることにより行い得る。保護層を設ける場合は、先ず樹脂インキを同様に印刷又はコーティングして保護層を形成した上で、更に樹脂インキを印刷又はコーティングして図柄形成層を形成する。図柄形成層の厚さは例えば２乃至５０μｍ程度、保護層を設ける場合の保護層の厚さは例えば２乃至２０μｍ程度とすることができるが、これに限るものではない。
【００８８】
基材とホログラム形成層を図柄形成層から分離して積層したホログラム形成層と図柄形成層が剥離することにより、剥離により形成された図柄形成層の表面部に微細凹凸によるホログラム記録部を有する図柄が表れる。ホログラム図柄形成用転写シートを、基材とは逆の側（すなわち図柄形成層のホログラム形成層とは逆の側）において対象物に接合させた場合、剥離により形成された図柄形成層の表面部に微細凹凸によるホログラム記録部を有する図柄が、その図柄形成層の裏面側において対象物に対し固定された状態で得られる。
【００８９】
図柄形成層により形成される図柄は、例えば、絵、文字、図形、若しくは記号、またはこれらの２以上の組み合せとすることができ、単色又は２色若しくはそれ以上の多色の図柄とすることができる他、例えば、全面に形成された図柄形成層をカッティングマシン等でカットして不要部分を除去することにより、絵、文字、図形、もしくは記号等の図柄とすることもできる。
【００９０】
印刷などにより図柄形成層を形成するための樹脂インキ等は、一般的には、有機顔料または無機顔料等の各種着色剤により着色したものを用いるが、これに限るものではない。
【００９１】
図柄形成層に用い得る着色剤の例としては、黒色顔料としてのカーボンブラック、酸化鉄黒顔料など、黄色顔料としてのアゾ系顔料、イミダゾロン系顔料、チタン黄色顔料など、赤色顔料としてのアゾ系顔料、キナクリドン系顔料、クロモフタル系顔料、ジケトピロロピロール系顔料、アンスラキノン系顔料など、青色顔料としてのフタロシアニン系顔料、白色顔料としての酸化チタン、アルミニウムシリケート、酸化ケイ素など、オレンジ系顔料としてのインダンスレン系顔料、紫色顔料としてのジオキサジン系顔料、緑色顔料としてのフタロシアニン系顔料などを挙げることができるが、必ずしもこれらに限定されるものではない。また、着色剤として、アルミニウム粉等の金属粉、アルミペースト、パール顔料、真鍮粉、グリッターなどの他、感温変色性顔料、感光変色性顔料、蓄光性顔料等の特殊色素を用いることもできる。着色剤は１種のみならず、２種以上を混合して使用することもできる。
【００９２】
ホログラム形成層と、そのホログラム形成層の反転凹凸記録部の側に積層される図柄形成層（又は、ホログラム形成層の側に補助的な層として保護層を備えた図柄形成層）との間に、剥離性があることを要することは前述の通りである。剥離性を調整する上で、図柄形成層を形成するための樹脂インキ等（保護層を形成する場合は保護層を形成するための樹脂インキ等）には、例えば、シリコーン、フッ素化合物、ＷＡＸ等を配合することができる。
【００９３】
保護層は、ホログラム形成層が剥離して形成された表面部にホログラム記録部を有する図柄形成層による図柄の表面強度を保持すること等により図柄を保護する目的で図柄形成層のホログラム形成層側に必要に応じ形成する補助的な層であり、必須のものではない。保護層は、無色透明とするのが一般的であるが、これに限るものではない。
【００９４】
なお、基材と図柄形成層の間にホログラム形成層が存在しない部分があってもよく、その部分における基材と図柄形成層の間には剥離性があることを要する。このような剥離性は、図柄形成層を形成するための樹脂インキ等（保護層を形成する場合は保護層を形成するための樹脂インキ等）に、例えば、シリコーン、フッ素化合物、ＷＡＸ等を配合すること等により調整することができる。
【００９５】
(4-2) 接着層
【００９６】
接着層は、少なくとも、表面部にホログラム記録部を有する図柄形成層（又は、保護層を備えた図柄形成層）を、その裏面側において対象物に固定するためのものである。図柄形成層の裏面側に隠蔽層や染料吸着層等を有するものの場合は、表面部にホログラム記録部を有する図柄形成層の裏面側にそれらの層が積層したものを、接着層により一体的に対象物に固定するものとすることができる。
【００９７】
接着層は、対象物に対し加熱加圧下で融着し、自然冷却又はその他の冷却により固化して対象物に固定し得るものとすることが望ましいが、これに限るものではない。加熱加圧下で融着し、冷却固化して固定し得るものの例としては、ホットメルト接着性を有する樹脂を主成分とするものとすることができる。その加熱温度は、ホログラム図柄形成用転写シートのうち接着層が溶融し接着層以外は溶融や損傷等が生じない温度とすることができる。他の例としては、接着層に粘着性樹脂を用いることにより常温下で加圧して対象物に固定し得るものや、常温下で対象物に固定し得るその他の接着剤を接着層に用いるものを挙げることができる。
【００９８】
接着層は、図柄形成層におけるホログラム形成層とは逆の側に（必要に応じ隠蔽層や染料吸着層等を介在させて）形成するものとすることができる。
【００９９】
加熱加圧下で融着し、冷却固化して固定し得る接着層の形成は、前述のように、例えば、
ａ）ホットメルト接着性を有する樹脂インキを用いて形成すること、
ｂ）ホットメルト樹脂粒子を樹脂インキ中に分散させて得たインキを用いて形成すること、
ｃ）樹脂インキにより形成した層上にホットメルト樹脂粒子を散布し、加熱してホットメルト樹脂粒子をやや溶融させて樹脂インキ層に保持させること、
ｄ）ホットメルト樹脂粒子を加熱溶融させてＴダイ等を用いて押出形成すること
により形成することができる。
【０１００】
ｃ）、ｄ）の場合、転写対象部に圧接融着される側である接着層の表面部にホットメルト樹脂粒子又はその溶融固化物が位置するので、対象部に対する接着層の接着力がより堅牢なものとなる。
【０１０１】
接着層の厚さは例えば３０乃至２００μｍ程度とすることができるが、これに限るものではない。
【０１０２】
接着層は、周縁部が図柄形成層（後述のように隠蔽層を構成する層の一部が図柄形成層の一部を構成する場合は、その部分を含む。）の周縁部からはみ出すように形成することが、位置ずれを防止するため好ましい。接着層の周縁部の図柄形成層の周縁部からのはみ出し幅は、例えば０．１から１．０ｍｍの範囲の実質上一定幅とすることができるが、これに限るものではない。なお、周縁部というのは、環状の図形のように図柄に外周と内周の双方が存在する場合は、外周縁部と内周縁部を含む。
【０１０３】
(4-3) 隠蔽層
【０１０４】
隠蔽層は、図柄形成層による図柄の表れ方若しくは見え方等が、図柄形成層等の裏側においてそれを固定する対象物等の当該箇所の色彩や模様や明暗等の態様に影響されないように、或いは、図柄が浮き立つ等の効果を付与する等のために設けることができる。
【０１０５】
隠蔽層は、図柄形成層におけるホログラム形成層とは逆の側であって、接着層を有する場合は接着層との間に設けることができる。隠蔽層は、図柄形成層におけるホログラム形成層とは逆の側に直接積層するのが通常である。
【０１０６】
隠蔽層は、一般的には、可視光線非透過性の白色状をなすものとすることができる。このような隠蔽層は、例えば白色顔料等が配合された材料により形成することができる。例えば、上記のような樹脂を主成分とする樹脂インキに、隠蔽剤（白色顔料）として酸化チタン、酸化ケイ素、アルミニウムシリケートなどを配合して白色に着色したインキを印刷することにより隠蔽層を形成することができる。尤も、これに限るものではなく、例えば、白色以外の着色剤、例えばアルミニウム、パール顔料などを樹脂インキに含有させて隠蔽層を形成することもできる。
【０１０７】
隠蔽層の厚さは例えば１０乃至８０μｍ程度とすることができるが、これに限るものではない。
【０１０８】
隠蔽層は、一般的には、転写対象部が比較的濃色の場合に必要性が高く、隠蔽層を用いることで、図柄形成層による図柄の鮮明性及びホログラム模様の視認性を向上させることができる。
【０１０９】
なお、例えば表現しようとする図柄の色や模様等が、全部又は部分において、図柄形成層のみによるものではなく図柄形成層等の裏側においてそれを固定する対象物等の当該箇所の色彩や模様等と重なることにより表れるものである場合においては、全部又は部分において隠蔽層を用いない。
【０１１０】
また、隠蔽層を構成する層は、図柄形成層と重なる部分（隠蔽層として機能する部分）と重ならずに図柄の一部として表れる部分（図柄形成層の一部として機能する部分）があってもよい。例えば、隠蔽層と図柄形成層をそれぞれ形成する場合（特に印刷により形成する場合）に、両者の輪郭は必ずしも精度よく一致しないので、図柄形成層の周縁部が隠蔽層の周縁部から僅かにはみ出すようにするか、或いは隠蔽層を構成する層の周縁部が図柄形成層の周縁部からはみ出すようにしてはみ出し部分を図柄の一部とする（図柄形成層の一部を構成する）ものとすることができる。その他、隠蔽層を構成する層の一部を、はみ出し部分以外において図柄の一部とすることもできる。
【０１１１】
(4-4) 染料吸着層
【０１１２】
染料吸着層は、図柄形成層等を熱融着により対象物上に接合させるための接着層に加える熱により、対象物に用いられている昇華性を有する染料が昇華すること等により図柄形成層や隠蔽層が汚染され、所期の図柄が表れなくなることを防止するために設けることができる。
【０１１３】
染料吸着層を設けることが望ましいのは、対象物における図柄形成層等を接合させる部分が、分散染料で染色されたポリエステル繊維からなる場合のように、昇華性を有する染料により染色されている場合であり、対象となる部分が昇華性を有しない染料で染色された繊維（例えば、綿、ナイロン、レーヨン、麻、羊毛、絹等）からなるものである場合は必ずしも必要ではない。
【０１１４】
染料吸着層は、例えば、上記のような樹脂を主成分とする実質上無色透明の樹脂インキに、吸着剤として活性炭を配合したインキを印刷することにより、黒色の層として形成することができる他、活性炭と共に酸化チタン等の白色顔料を配合した灰色の層として形成することもできる。
【０１１５】
染料吸着層の厚さは例えば１０乃至５０μｍ程度とすることができるが、これに限るものではない。
【０１１６】
染料吸着層は、図柄形成層におけるホログラム形成層とは逆の側であって、接着層を有する場合は接着層との間に設けることができる。染料吸着層が黒色の層である場合、図柄形成層による図柄の表れ方若しくは見え方等が染料吸着層により影響を受けることを防ぐ上で、図柄形成層と染料吸着層の間に隠蔽層を設けることが好ましい。
【０１１７】
(5) 上述のように、図柄形成層（保護層を備えた図柄形成層を含む）は、対象物に形成する図柄の外形（或いは、輪郭）に対応した外形（或いは、輪郭）を有するように形成し、その外形又は輪郭に実質上対応する外形又は輪郭の接着層、隠蔽層、染料吸着層等を図柄形成層に積層することができるが、必ずしもこれに限るものではない。
【０１１８】
図柄形成層（保護層を備えた図柄形成層を含む）は、対象物に形成する図柄の外形（或いは、輪郭）よりも広い範囲で（例えば基材やホログラム形成層の全面又は部分に）形成し、接着層、隠蔽層、染料吸着層等も対象物に形成する図柄の外形（或いは、輪郭）よりも広い範囲で図柄形成層に積層したホログラム図柄形成用転写シートとし、それを所望の図柄以外の部分の各層は基材とホログラム形成層（或いは基材のみ）を除き除去したカッティングシート等として用いることもできる。
【０１１９】
この場合の図柄形成層、隠蔽層、染料吸着層等は、例えばナイフコーターによるコーティングやスクリーン印刷によって形成することができ、接着層は、例えばスクリーン印刷、コーティング、又はＴダイ法による加熱溶融押出成膜により形成することができるが、何れもこれに限るものではない。
【０１２０】
２．対象物
【０１２１】
本発明のホログラム図柄形成用転写シートを用いて図柄を形成する対象物としては、例えば、織物、編物、不織布などの着色若しくは非着色の布状の繊維製品、そのような布状の繊維製品を材料とする繊維製品（例えば、スポーツウェア、Ｔシャツ、ポロシャツなどの衣類、帽子、マフラー、靴下等）、皮革または皮革を材料とする製品（例えば、衣類、ベルト、履物、帽子など）を挙げることができるが、他の可撓性を有する物品又は可撓性を有しない物品を対象とすることもできる。
【０１２２】
３．図柄形成方法
【０１２３】
本発明のホログラム図柄形成用転写シートを用いて図柄を形成するには、次のように行うことができる。
【０１２４】
先ず、ホログラム図柄形成用転写シートが、図柄形成層のホログラム形成層とは逆の側（すなわちホログラム図柄形成用転写シートの基材の側とは逆の側）において、接着層又はその他の手段により対象物に固定した状態とする。
【０１２５】
なお、図柄の形成に用いるホログラム図柄形成用転写シートが、耐熱性を有するシート状基材の所定面の全部又は部分にホログラム形成層が形成され、加熱押圧により対象物に融着して冷却により対象物に固定し得る接着層を、基材とは逆の側に（図柄形成層におけるホログラム形成層とは逆の側に必要であれば他の層を介して）有するものである場合は、対象物に対しホログラム図柄形成用転写シートを次のように固定する。すなわち、接着層が対象物に当接した状態でシート状の基材のホログラム形成層とは逆の側から、例えば熱プレス機やアイロンを用いて、接着層が溶融し接着層以外は溶融や損傷等が生じない温度でホログラム図柄形成用転写シートを対象物に対し加熱押圧することにより、接着層を対象物に融着させる。その後、自然冷却又はその他の冷却により接着層が固化することによりそのホログラム図柄形成用転写シートが対象物に固定する。
【０１２６】
このように、ホログラム図柄形成用転写シートが、基材とは逆の側において対象物に固定した状態で、基材とホログラム形成層を前記図柄形成層から分離してホログラム形成層を図柄形成層から剥離させる。
【０１２７】
これにより、ホログラム形成層が脱離した図柄形成層が対象物に固定された状態となり、前記剥離によって、剥離により形成された図柄形成層の表面部に微細凹凸によるホログラム記録部を有する図柄が表れる。
【実施例】
【０１２８】
以下、実施例を挙げて本発明を更に詳細に説明するが、本発明は、これらに限定されるものではない。なお、実施例等に言う「部」は特に断らない限り「重量部」を意味する。
【０１２９】
（実施例１）
【０１３０】
熱転写シート１
【０１３１】
ベースシート［シート状の基材（以下同じ）］（１００μｍ厚ポリエステルフィルム）の一方の面の全面にわたり、紫外線硬化性樹脂インキを均一状に塗布してインキ膜を設けた。
【０１３２】
そのインキ膜の表面の全面にわたり、エンボス型を押圧することにより、目的とするホログラムの微細凹凸による記録（星型の干渉模様を再生し得るもの）が反転した態様の反転凹凸を設けた。
【０１３３】
その状態でインキ膜に対し紫外線を照射してインキ膜を硬化させ、前記反転凹凸を、硬化した反転凹凸記録部とすることにより、ベースシートの一方の面にホログラム形成層を設けた。
【０１３４】
そのホログラム形成層の反転凹凸記録部上の所定位置に、直径４ｃｍの円の図柄を製版した１８０メッシュのスクリーン版を用いて、赤色インキによりその円の図柄を印刷して乾燥させることにより、ホログラム形成層に対し剥離性を有する図柄形成層を設けた。
【０１３５】
用いた赤色インキは、ＨＧタイプクリヤーインキ（ウレタン樹脂、溶剤、シリコーン系消泡剤、酸化ケイ素を含むクリヤーインキの商品名：株式会社松井色素化学工業所製）１００部、ＨＧタイプカラーベースレッドＢＲ（赤色顔料、溶剤、ウレタン樹脂、分散剤を含むトナー顔料の商品名：株式会社松井色素化学工業所製）１０部からなる。
【０１３６】
その図柄形成層上に、直径４ｃｍの円からなる前記図柄よりも外周縁が０．２ｍｍずつ縮小された形状（直径３．９６ｃｍの円）を製版した１５０メッシュのスクリーン版を用いて、白色隠蔽インキによりその円の形状を前記図柄の円と同心状に印刷して乾燥させることにより、隠蔽層を設けた。
【０１３７】
白色隠蔽インキは、ＨＧタイプホワイトインキ（酸化チタン、ウレタン樹脂、溶剤、シリコーン系消泡剤を含む白色インキの商品名：株式会社松井色素化学工業所製）を用いた。
【０１３８】
更にその隠蔽層上に、直径４ｃｍの円からなる前記図柄よりも外周縁が０．５ｍｍずつ拡張された形状（直径４．１ｃｍの円）を製版した１００メッシュのスクリーン版を用いて、ホットメルト樹脂粒子が樹脂インキ中に分散した接着層インキにより、その円の形状を乾燥厚み１００μｍとなるように前記図柄の円と同心状に印刷して乾燥させることにより、接着層を設けた。
【０１３９】
接着層インキは、ＨＧタイプ接着インキ（ウレタン樹脂、ホットメルトナイロン樹脂粒子、シリコーン系消泡剤を含む接着層インキの商品名：株式会社松井色素化学工業所製）を用いた。
【０１４０】
このようにして、ベースシート上にホログラム形成層、図柄形成層、隠蔽層、及び、接着層がこの順に積層してなる熱転写シート［可撓性のシート状をなすホログラム図柄形成用転写シート（以下同じ）］１が得られた。
【０１４１】
熱転写
【０１４２】
得られた熱転写シート１を、その接着層が黒色綿ニットの所定部分に当接した状態で、熱プレス機を用いて１８０℃、３５ｋＰａの条件で１０秒間にわたり加熱加圧して接着層を黒色綿ニットに融着させ、次いで自然冷却により接着層が固化することによりその接着層を黒色綿ニットに固定させた。
【０１４３】
その後、ベースシートと一体的にホログラム形成層を図柄形成層から剥離させることにより、ホログラム形成層が脱離した図柄形成層及び隠蔽層が接着層により黒色綿ニットに固定された状態となり、剥離により形成された図柄形成層の表面部に微細凹凸によるホログラム記録部を有する図柄、すなわち、鮮明な赤色の直径４ｃｍの円形であって、見る角度によってホログラムによる星型の干渉模様が表れる図柄が黒色綿ニット上に形成された。
【０１４４】
堅牢度
【０１４５】
図柄形成層等を保有した黒色綿ニット（ホログラム図柄保有体）について、ＪＩＳ  Ｌ−０２１７  １０３法による１０回の繰り返し洗濯試験（５級法）を行ったところ、４級という良好な洗濯堅牢性を示し、繰り返し洗濯試験の後においても、図柄形成層による図柄及びホログラムによる星型の干渉模様に変化は認められなかった。
【０１４６】
（実施例２）
【０１４７】
熱転写シート２
【０１４８】
実施例１と同様に、ベースシート（１００μｍ厚ポリエステルフィルム）の一方の面にホログラム形成層を設けた。
【０１４９】
そのホログラム形成層の反転凹凸記録部上の所定位置に、直径４ｃｍの円の図柄を製版した１８０メッシュのスクリーン版を用いて、実施例１において用いた白色インキによりその円の図柄を２回重ね印刷して乾燥させることにより、ホログラム形成層に対し剥離性を有する隠蔽機能を備えた白色の図柄形成層を設けた。
【０１５０】
その図柄形成層上に、直径４ｃｍの円からなる前記図柄よりも外周縁が０．５ｍｍずつ縮小された形状（直径３．９ｃｍの円）を製版した１５０メッシュのスクリーン版を用いて、染料吸着インキによりその円の形状を前記図柄の円と同心状に２回重ね印刷して乾燥させることにより、染料吸着層を設けた。
【０１５１】
染料吸着層インキは、ＨＧタイプ活性炭インキ（活性炭、ウレタン樹脂、溶剤、シリコーン系消泡剤を含む染料吸着インキの商品名：株式会社松井色素化学工業所製）を用いた。  更にその染料吸着層上に、直径４ｃｍの円からなる前記図柄よりも外周縁が０．２ｍｍずつ拡張された形状（直径４．０４ｃｍの円）を製版した１００メッシュのスクリーン版を用いて、接着層インキにより、その円の形状を乾燥厚み８０μｍとなるように前記図柄の円と同心状に印刷した。次いで、未乾燥の接着層インキ上に、実施例１における接着層インキに用いたホットメルトナイロン樹脂粒子を均一に散布し、余剰の粒子を刷毛で除去した後、１３０℃で３分間の熱処理を行うことにより、樹脂インキとホットメルト樹脂粒子が一体状となった接着層が形成された。
【０１５２】
用いた接着層インキは、マツミンＡＲバインダーＧＳ（水性ウレタン樹脂エマルジョンを含むクリヤーバインダーの商品名：株式会社松井色素化学工業所製）からなるものである。
【０１５３】
このようにして、ベースシート上にホログラム形成層、図柄形成層、染料吸着層、及び、接着層がこの順に積層してなる熱転写シート２が得られた。
【０１５４】
熱転写
【０１５５】
得られた熱転写シート２を、その接着層が黒色ポリエステルニット（分散染料により染色されたもの）の所定部分に当接した状態で、熱プレス機を用いて１８０℃、３５ｋＰａの条件で１０秒間にわたり加熱加圧して接着層を黒色ポリエステルニットに融着させ、次いで自然冷却により接着層が固化することによりその接着層を黒色ポリエステルニットに固定させた。
【０１５６】
その後、ベースシートと一体的にホログラム形成層を図柄形成層から剥離させることにより、ホログラム形成層が脱離した図柄形成層及び染料吸着層が接着層により黒色ポリエステルニットに固定された状態となり、剥離により形成された図柄形成層の表面部に微細凹凸によるホログラム記録部を有する図柄、すなわち、鮮明な白色の直径４ｃｍの円形であって、見る角度によってホログラムによる星型の干渉模様が表れる図柄が黒色ポリエステルニット上に形成された。図柄形成層による図柄には、対象物の分散染料による汚染は認められなかった。
【０１５７】
堅牢度
【０１５８】
図柄形成層等を保有した黒色ポリエステルニット（ホログラム図柄保有体）について、実施例１と同様に洗濯試験を行ったところ、４級という良好な洗濯堅牢性を示し、繰り返し洗濯試験の後においても、図柄形成層による図柄及びホログラムによる星型の干渉模様に変化は認められなかった。
【０１５９】
（実施例３）
【０１６０】
熱転写シート３
【０１６１】
実施例１と同様に、ベースシート（１００μｍ厚ポリエステルフィルム）の一方の面にホログラム形成層を設けた。
【０１６２】
そのホログラム形成層の反転凹凸記録部上の所定位置に、直径４ｃｍの円の図柄よりも外周縁が０．２ｍｍずつ拡張された形状（直径４．０４ｃｍの円）を製版した１８０メッシュのスクリーン版を用いて、ＨＧ保護層インキ（ウレタン樹脂、シリコーン、溶剤を含む保護層インキの商品名：株式会社松井色素化学工業所製）によりその円の形状を印刷して乾燥させることにより、ホログラム形成層に対し剥離性を有する保護層を設けた。
【０１６３】
次いで、その保護層上に、実施例１と同様に、図柄形成層、隠蔽層、及び、接着層を、それぞれ保護層の円と同心状に積層することにより、熱転写シート３が得られた。
【０１６４】
熱転写
【０１６５】
得られた熱転写シート３を、その接着層が黒色ナイロンニットの所定部分に当接した状態で、熱プレス機を用いて１８０℃、５０ｋＰａの条件で１０秒間にわたり加熱加圧して接着層を黒色ナイロンニットに融着させ、次いで自然冷却により接着層が固化することによりその接着層を黒色ナイロンニットに固定させた。
【０１６６】
その後、ベースシートと一体的にホログラム形成層を図柄形成層から剥離させることにより、ホログラム形成層が脱離した保護層、図柄形成層及び隠蔽層が接着層により黒色ナイロンニットに固定された状態となり、剥離により形成された表面部にホログラムが微細凹凸により記録されたホログラム記録部を有する、保護層を表面側に備えた図柄形成層による図柄、すなわち、鮮明な赤色の直径４ｃｍの円形であって、見る角度によってホログラムによる星型の干渉模様が表れる図柄が黒色ナイロンニット上に形成された。
【０１６７】
堅牢度
【０１６８】
図柄形成層等を保有した黒色ナイロンニット（ホログラム図柄保有体）について、実施例１と同様に洗濯試験を行ったところ、４−５級という良好な洗濯堅牢性を示し、繰り返し洗濯試験の後においても、図柄形成層による図柄及びホログラムによる星型の干渉模様に変化は認められなかった。
【０１６９】
（実施例４）
【０１７０】
熱転写シート４
【０１７１】
実施例１と同様に、ベースシート（１００μｍ厚ポリエステルフィルム）の一方の面にホログラム形成層を設けた。
【０１７２】
そのホログラム形成層の反転凹凸記録部上に、オフセット印刷機を用いて、それぞれ酸化重合型の赤色インキ（商品名「Ｋディスプレイ」：ＤＩＣグラフィックス株式会社製）、青色インキ（商品名「ＶＩＰ」：ＤＩＣグラフィックス株式会社製）、黄色インキ（商品名「Ｋディスプレイ」：ＤＩＣグラフィックス株式会社製）、及び黒色インキ（商品名「Ｄ」：ＤＩＣグラフィックス株式会社製）により所定の図柄を順に印刷して乾燥させることにより、バラの図柄の図柄形成層を設けた。
【０１７３】
その図柄形成層上に、実施例１と同様にして前記図柄よりも外周縁が０．２ｍｍずつ縮小された形状の白色隠蔽層インキによる隠蔽層を設け、その隠蔽層上に、実施例２と同様にして前記図柄よりも外周縁が０．５ｍｍずつ縮小された形状の染料吸着層を設けた。
【０１７４】
更にその染料吸着層上に、前記図柄よりも外周縁が０．５ｍｍずつ拡張された形状を製版した１００メッシュのスクリーン版を用いて、ホットメルト樹脂粒子が樹脂インキ中に分散した接着層インキにより、その形状を乾燥厚み１２０μｍとなるように印刷して乾燥させることにより、接着層を設けた。
【０１７５】
接着層インキは、ＨＧタイプ接着層インキ２（ウレタン樹脂、ホットメルトポリエステル樹脂粒子、シリコーン系消泡剤を含む接着層インキの商品名：株式会社松井色素化学工業所製）を用いた。
【０１７６】
このようにして、ベースシート上にホログラム形成層、図柄形成層、隠蔽層、染料吸着層、及び、接着層がこの順に積層してなる熱転写シート４が得られた。
【０１７７】
熱転写
【０１７８】
得られた熱転写シート４を、その接着層が黒色ポリエステルニット（分散染料により染色されたもの）の所定部分に当接した状態で、熱プレス機を用いて１６０℃、５０ｋＰａの条件で１０秒間にわたり加熱加圧して接着層を黒色ポリエステルニットに融着させ、次いで自然冷却により接着層が固化することによりその接着層を黒色ポリエステルニットに固定させた。
【０１７９】
その後、ベースシートと一体的にホログラム形成層を図柄形成層から剥離させることにより、ホログラム形成層が脱離した図柄形成層、隠蔽層及び染料吸着層が接着層により黒色ポリエステルニットに固定された状態となり、剥離により形成された図柄形成層の表面部に微細凹凸によるホログラム記録部を有する図柄、すなわち、鮮明なバラの図柄であって、見る角度によってホログラムによる星型の干渉模様が表れる図柄が黒色ポリエステルニット上に形成された。図柄形成層による図柄には、対象物の分散染料による汚染は認められなかった。
【０１８０】
堅牢度
【０１８１】
図柄形成層等を保有した黒色ポリエステルニット（ホログラム図柄保有体）について、実施例１と同様に洗濯試験を行ったところ、４級という良好な洗濯堅牢性を示し、繰り返し洗濯試験の後においても、図柄形成層による図柄及びホログラムによる星型の干渉模様に変化は認められなかった。
（実施例５）
【０１８２】
熱転写シート５
【０１８３】
ロール状のベースシート［シート状の基材］（１００μｍ厚ポリエステルフィルム）の一方の面に、実施例１と同様にして、ホログラム形成層を設けた。
【０１８４】
そのホログラム形成層の反転凹凸記録部上の全面に、実施例１で用いた赤色インキをナイフコーターによりコーティングして乾燥させることにより、ホログラム形成層に対し剥離性を有する図柄形成層を設けた。
【０１８５】
その図柄形成層上の全面に実施例１で用いた白色隠蔽インキをナイフコーターによりコーティングして乾燥させることにより、隠蔽層を設けた。
【０１８６】
更に、その隠蔽層上の全面にＴダイ法によってホットメルトナイロン樹脂粒子を加熱溶融させた状態で押出形成によってコーティングして冷却固化させることにより、接着層を設けた。
【０１８７】
このようにして、ロール状のベースシート上にホログラム形成層、図柄形成層、隠蔽層、及び、接着層がこの順に積層してなる熱転写シート５が得られた。
【０１８８】
熱転写
【０１８９】
得られた熱転写シート５から、カッティングマシンを用いて、所望の図形である直径４ｃｍの円形以外の部分の図柄形成層、隠蔽層及び接着層を除去したもの（すなわち、所望の図形以外の部分はベースシートとホログラム形成層のみが残ったもの）を、所望の図形の接着層が黒色ナイロンニットの所定部分に当接した状態で、熱プレス機を用いて１８０℃、５０ｋＰａの条件で１０秒間にわたり加熱加圧して接着層を黒色ナイロンニットに融着させ、次いで自然冷却により接着層が固化することによりその接着層を黒色ナイロンニットに固定させた。
【０１９０】
その後、ベースシートとホログラム形成層を一体的に図柄形成層から剥離させることにより、ホログラム形成層が脱離した図柄形成層及び隠蔽層が接着層により黒色ナイロンニットに固定された状態となり、剥離により形成された図柄形成層の表面部に微細凹凸によるホログラム記録部を有する図柄、すなわち、鮮明な赤色の直径４ｃｍの円形であって、見る角度によってホログラムによる星型の干渉模様が表れる図柄が黒色ナイロンニット上に形成された。
【０１９１】
堅牢度
【０１９２】
図柄形成層等を保有した黒色ナイロンニット（ホログラム図柄保有体）について、実施例１と同様に洗濯試験を行ったところ、４級という良好な洗濯堅牢性を示し、繰り返し洗濯試験の後においても、図柄形成層による図柄及びホログラムによる星型の干渉模様に変化は認められなかった。
【０１９３】
（比較例１）
【０１９４】
熱転写シートＮＧ１
【０１９５】
ベースシート（１００μｍ厚ポリエステルフィルム）の一方の面の全面にわたり、剥離層インキを均一状に塗布して乾燥させることにより、剥離層を設けた。
【０１９６】
剥離層インキは、ＷＡＸインキ（ＷＡＸ、シリコーン、溶剤を含む剥離性インキの商品名：株式会社松井色素化学工業所製）を用いた。
【０１９７】
その剥離層上に、実施例１と同様に、ホログラム形成層を設け、そのホログラム形成層の反転凹凸記録部上に、実施例１と同様に、図柄形成層、隠蔽層、及び、接着層を順に積層することにより、熱転写シートＮＧ１が得られた。
【０１９８】
熱転写
【０１９９】
実施例１と同様にして、得られた熱転写シートＮＧ１の接着層を黒色綿ニットに固定させた後、ベースシートをホログラム形成層から剥離させることにより、ホログラム形成層、図柄形成層及び隠蔽層が接着層により黒色綿ニットに固定された状態となり、図柄形成層による図柄、すなわち、赤色の直径４ｃｍの円形の図柄が黒色綿ニット上に形成されたが、その図柄上にはホログラムによる星形の干渉模様は鮮明には表れず、目的とするホログラム図柄保有体は得られなかった。
【０２００】
（比較例２）
【０２０１】
熱転写シートＮＧ２
【０２０２】
ベースシート（１００μｍ厚ポリエステルフィルム）の一方の面の全面にわたり、比較例１で用いた剥離層インキを均一状に塗布して乾燥させることにより剥離層を設け、その剥離層上に、実施例１と同様にホログラム形成層を設けた。
【０２０３】
そのホログラム形成層上の反転凹凸記録部上に、金属薄膜層（アルミニウム蒸着層）を形成し、その金属薄膜層上に、実施例１と同様に、図柄形成層、隠蔽層、及び、接着層を順に積層することにより、熱転写シートＮＧ２が得られた。
【０２０４】
熱転写
【０２０５】
実施例１と同様にして、得られた熱転写シートＮＧ２の接着層を黒色綿ニットに固定させた後、ベースシートをホログラム形成層から剥離させることにより、ホログラム形成層、金属薄膜層、図柄形成層及び隠蔽層が接着層により黒色綿ニットに固定された状態となった。表れた図柄は、赤色ではなく白銀色の星型の干渉模様を呈する直径４ｃｍの円形の図柄であり、目的とするホログラム図柄保有体は得られなかった。
【０２０６】
（比較例３）
【０２０７】
熱転写シートＮＧ３
【０２０８】
実施例１と同様に、ベースシート（１００μｍ厚ポリエステルフィルム）の一方の面にホログラム形成層を設けた。
【０２０９】
そのホログラム形成層上に、比較例１で用いたＷＡＸインキを均一状に塗布して乾燥させることにより、離型層を設けた。
【０２１０】
その離型層上に実施例１と同様に図柄形成層、隠蔽層、及び、接着層を順に積層することにより、熱転写シートＮＧ３が得られた。
【０２１１】
熱転写
【０２１２】
熱転写シート３に代えて熱転写シートＮＧ３を用いる以外は実施例３と同様に処理することにより、ホログラム形成層が脱離した離型層、図柄形成層及び隠蔽層が接着層により黒色ナイロンニットに固定された状態となり、剥離により形成された表面部にホログラムが微細凹凸により記録されたホログラム記録部を有する、離型層を表面側に備えた図柄形成層による図柄、すなわち、鮮明な赤色の直径４ｃｍの円形であって、見る角度によってホログラムによる星型の干渉模様が表れる図柄が黒色ナイロンニット上に形成されたが、図柄の一部には鮮明な干渉模様は表れなかった。
【０２１３】
堅牢度
【０２１４】
図柄形成層等を保有した黒色ナイロンニット（ホログラム図柄保有体）について、実施例１と同様に洗濯試験を行ったところ、繰り返し洗濯試験の後においては、図柄形成層による図柄上にホログラムによる星型の干渉模様は表れず、十分な堅牢性を有するホログラム図柄保有体は得られなかった。